(57)【要約】【課題】木製仏壇、仏像等の洗浄方法において、木部全体をゆっくりと乾燥させ、内部と表面の金箔との急激な乾燥の差を防ぎ、木部の内部と表面との歪を減らして、木部の割れ、反りを防止すると共に、洗浄効率、洗浄効果に優れる洗浄方法を提供する。【解決手段】木製仏壇、仏像等の被洗浄物の表面に中温の液体状の洗浄剤と木地の反り、ひび割れ防止するための保湿剤とを含む前処理洗浄剤を付着させると共に、前記前処理洗浄剤を前記被洗浄物の外方から覆うように、泡被膜洗浄剤による泡を前記被洗浄物の表面に付着させ、この付着から所定時間経過後で、前記被洗浄物の表面に前記泡が残留している間に、前記被洗浄物の表面に溶剤を注いで前記第１、泡被膜洗浄剤を洗い流す洗浄方法において、前記前処理洗浄剤は、木地の反り、ひび割れ防止剤として保湿性を有するグリコール系溶剤を含有させるように構成した。【選択図】図１
2018047437.tif 000002
【特許請求の範囲】
【請求項１】
木製仏壇、仏像等の被洗浄物の表面に中温の液体状の洗浄剤と木地の反り、ひび割れ防止するための保湿剤とを含む前処理洗浄剤を付着させると共に、前記前処理洗浄剤を前記被洗浄物の外方から覆うように、泡被膜洗浄剤による泡を前記被洗浄物の表面に付着させ、この付着から所定時間経過後で、前記被洗浄物の表面に前記泡が残留している間に、前記被洗浄物の表面に溶剤を注いで前記第１、泡被膜洗浄剤を洗い流す洗浄方法において、
前記前処理洗浄剤は、木地の反り、ひび割れ防止剤として保湿性を有するグリコール系溶剤を含有させてなることを特徴とする木製仏壇、仏像等の洗浄方法。
【請求項２】
前記前処理洗浄剤は、保湿剤としてグリコール系溶剤を６〜１８質量部を含有させてなることを特徴とする請求項１に記載の木製仏壇、仏像等の洗浄方法。
【請求項３】
前記グリコール系溶剤は、ヘキシレングリコール及びブチルセロソルブであることを特徴とする請求項１又は２に記載の木製仏壇、仏像等の洗浄方法。
【請求項４】
前記前処理洗浄剤を付着させるときに、前記前処理洗浄剤を３０℃乃至３５℃に加温することを特徴とする請求項１乃至３の何れか一に記載の木製仏壇、仏像等の洗浄方法。
【発明の詳細な説明】
【技術分野】
【０００１】
本発明は、例えば、木製の仏像、仏壇、仏具又は社寺の巻障子や柱などの建築物の内装であって、特に表面に金箔が施された被洗浄物を洗浄するのに好適な洗浄方法に関する。
【背景技術】
【０００２】
従来、木製の仏像、仏壇、仏具又は社寺の巻障子や柱などの建築物の内装（以下、「仏像、仏壇等」という）には、木材で形成され、その上に金箔を施したものが多い。そして、その製作当初には、所望の輝きや光沢を備えているものである。
【０００３】
しかしながら、このような仏像、仏壇等は長年に亘り安置され、使用され、また保存されているものが多く、その間に、ローソク又は線香の煙、塵等が付着し、この付着物により、輝きが失われるなど、見栄えが低下することになる。
【０００４】
そこで、従来、前記仏像、仏壇等の表面を例えば、乾いた雑巾でふき取ることにより、前記付着物の洗浄を行っているが、仏像、仏壇等の表面を覆う金箔は外力で剥れ易く損傷を受け易いものであり、しかも、仏像、仏壇等は複雑な形状をしていることが多いため、前記仏像、仏壇等に損傷を生じさせないで、これを隅々まで美麗にさせるという前記洗浄作業は、極めて煩雑である。
【０００５】
また、前記洗浄を洗剤で行うことが考えられるが、洗剤の量を多くすると、これによる洗浄後の処理作業が煩雑となり、特に、洗剤の除去のために水を用いると、その水処理が煩雑となる。しかも、仏像、仏壇等表面の金箔に自然劣化などによるひび割れや欠損が生じていると、この部分を通して内部の木製部分に水分が染み込み、金箔が剥れ易くなるなど、前記洗浄における水が、これら仏像、仏壇等の損傷を助長するおそれがある。
【０００６】
一方、前記洗剤の量を少なくすると、被洗浄物の表面に付着した洗剤により、付着物は一旦被洗浄物の表面から分離されるが、前記洗剤は少量のため、短時間に乾燥して、一旦分離された付着物が以前にも増して、より強固に前記被洗浄物に付着する（以下、これを「逆汚染」という）おそれを生じる。
【０００７】
また、前記洗浄において、水と洗剤の量を共に少なくさせるため、前記洗浄を泡洗浄により行うことが考えられるが、この泡洗浄後に、泡をふき取るようにすると、これは、前記した単なるふき取りと同じく、洗浄作業が煩雑となる。
【０００８】
更に、前記洗浄をアルコール等の溶剤で行うことが考えられるが、このような溶剤のみによる洗浄では、溶剤が多量に必要であって、前記した水処理が煩雑になるのと同じく、洗浄後の溶剤の処理が煩雑となる。
【０００９】
このため、本出願の出願人は、特公平７‐５３２７１号公報（特許文献１）で示されるように、被洗浄物を洗剤によって泡洗浄し、この後、この被洗浄物の表面に前記泡洗浄による泡が残留している間に、同上被洗浄物に溶剤を注いで前記泡を洗い流し、次に、同上被洗浄物の表面から前記溶剤を蒸発させる洗浄方法を発明し、前記種々の問題に対処した。
【００１０】
しかしながら、前記仏像、仏壇等にはほとんど洗浄されないままで、極めて長期間にわたり放置されているものが多く、このため、その表面に生じた付着物が樹脂化して、前記仏像、仏壇等の表面に強固にこびりつくように付着したものがみられる。
【００１１】
そして、前記のような付着物については、これを前記した泡による洗浄方法で洗浄しようとしても、泡だけでは十分な洗浄効果は上げることができず、しかも、この洗浄には時間を要するという問題が生じうる。
【００１２】
このため、本出願の出願人は、特許第３４３７３８５号（特許文献２）において示されるように、被洗浄物の表面に高温の液体状の第１洗剤を付着させると共に、この第１洗剤を前記被洗浄物の外方から覆うように、第２洗剤による泡を同上被洗浄物の表面に付着させ、この付着から所定時間経過後で、前記被洗浄物の表面に前記泡が残留している間に、同上被洗浄物の表面に溶剤を注いで前記第１、第２洗剤を洗い流すようにして、仏具などの被洗浄物の表面に対し付着物が強固に付着している場合でも、この付着物の洗浄が少ない洗剤の量で効果的、かつ、迅速に洗浄を行うことができるようにした。
【先行技術文献】
【特許文献】
【００１３】
【特許文献１】特公平７‐５３２７１号
【特許文献２】特許第３４３７３８５号
【発明の概要】
【発明が解決しようとする課題】
【００１４】
しかしながら、前記特許文献２に記載の仏像、仏壇等の洗浄方法は、第１洗剤を高温に加熱した状態で被洗浄物に付着させるため、加温する場合に仏壇仏具を組み立てている木部も加温（約５０℃以上）によって膨張させ、割れ、反りという現象を引き起こす。さらに、この木部の膨張は貼られている金箔との膨張係数の違いにより、金箔の剥離原因ともなる。
【００１５】
また、前記木部が乾きいた状態である場合には、仏壇仏具の木部が平衡含水率より下がって、乾燥しきって状態で洗浄すると内部と表面部の湿度、湿潤に違いが生じて、木部の割れや反りを生じる。また、泡洗浄で採用している洗剤成分は木部の中に侵入し、乾燥が速いので、木部の内部と表面に歪が生じ、割れ、反りという現象を引き起こす場合がある。
【００１６】
一方、一般に化学反応は温度が１０℃上昇するとごとに反応速度が倍加するとされているが、溶解力なども温度の上昇と共に溶解速度も増すとともに溶解力も増すことが多い。仏壇・寺院仏具の洗浄でも、特許文献２に記載の発明のように、熱を加える事によって油煙汚れが膨潤させて油煙汚れを離れやすくする効果があるが、仏壇・寺院仏具の木材を損なわずに、泡洗浄の効果を発揮するために最適温度を選択する必要がある。
【００１７】
本発明は、かかる事情に鑑みてなされたものであって、木部全体をゆっくりと乾燥させ、内部と表面の金箔との急激な乾燥の差を防ぎ、木部の内部と表面との歪を減らして、木部の割れ、反りを防止し、金箔の剥離を防止すると共に、洗浄効率、洗浄効果に優れる洗浄方法の提供を目的とする。
【課題を解決するための手段】
【００１８】
請求項１に係る木製仏壇、仏像等の洗浄方法は、木製仏壇、仏像等の被洗浄物の表面に中温の液体状の洗浄剤と木地の反り、ひび割れ防止するための保湿剤とを含む前処理洗浄剤を付着させると共に、前記前処理洗浄剤を前記被洗浄物の外方から覆うように、泡被膜洗浄剤による泡を前記被洗浄物の表面に付着させ、この付着から所定時間経過後で、前記被洗浄物の表面に前記泡が残留している間に、前記被洗浄物の表面に溶剤を注いで前記前処理洗浄剤及び前記泡被膜洗浄剤を洗い流す洗浄方法において、前記前処理洗浄剤は、木地の反り、ひび割れ防止剤として保湿性を有するグリコール系溶剤を含有させてなることを特徴とする。
【００１９】
請求項１に係る木製仏壇、仏像等の洗浄方法にあっては、木製仏壇、仏像等の被洗浄物の表面に中温の液体状の洗浄剤と木地の反り、ひび割れ防止するための保湿剤とを含む前処理洗浄剤を付着させると共に、前記前処理洗浄剤を前記被洗浄物の外方から覆うように、泡被膜洗浄剤による泡を前記被洗浄物の表面に付着させ、この付着から所定時間経過後で、前記被洗浄物の表面に前記泡が残留している間に、前記被洗浄物の表面に溶剤を注いで前記前処理洗浄剤及び前記泡被膜洗浄剤を洗い流す洗浄方法において、前記前処理洗浄剤は、木地の反り、ひび割れ防止剤として保湿性を有するグリコール系溶剤を含有させているので、前記前処理洗浄剤に浸潤性が高く蒸発が遅いグリコール類を添加して、前記泡被膜洗浄剤の泡で覆うことにより、木部全体をゆっくりと乾燥させ、内部と表面との急激な乾燥の差を防いで、木部の歪を減少させるので、木部の割れ、反りや金箔の剥離を防止することができる。
【００２０】
請求項２に係る木製仏壇、仏像等の洗浄方法は、請求項１に係る木製仏壇、仏像等の洗浄方法において、前記前処理洗浄剤は、保湿剤としてグリコール系溶剤を６〜１８質量部を含有させてなることを特徴とする。
【００２１】
請求項２に係る木製仏壇、仏像等の洗浄方法にあっては、前処理洗浄剤を好適な成分量により構成できる。
【００２２】
請求項３に係る木製仏壇、仏像等の洗浄方法は、請求項１又は２に記載の木製仏壇、仏像等の洗浄方法において、前記グリコール系溶剤は、ヘキシレングリコール及びブチルセロソルブとすることを特徴とする。
【００２３】
請求項３に係る木製仏壇、仏像等の洗浄方法にあっては、前処理洗浄剤を好適な成分により構成できる。
【００２４】
請求項４に係る木製仏壇、仏像等の洗浄方法は、請求項１乃至３の何れか一に記載の木製仏壇、仏像等の洗浄方法において、前記前処理洗浄剤を付着させるときに、前記前処理洗浄剤を３０℃乃至３５℃に加温することを特徴とする。
【００２５】
請求項４に係る木製仏壇、仏像等の洗浄方法にあっては、前記前処理洗浄剤を３０℃乃至３５℃に加温するので、前記グリコール類は前記温度において粘度が下がり、流動性も良くなり、木部の中により良く含浸して、通常の室温（２０℃程度）で2回洗浄する場合よりも、洗剤量を減少させることができ、金箔もストレスが減り、しかも同程度の洗浄効果を発揮することができる。
【発明の効果】
【００２６】
請求項１に記載の木製仏壇、仏像等の洗浄方法によれば、木製仏壇、仏像等の被洗浄物の表面に中温の液体状の洗浄剤と木地の反り、ひび割れ防止するための保湿剤とを含む前処理洗浄剤を付着させると共に、前記前処理洗浄剤を前記被洗浄物の外方から覆うように、泡被膜洗浄剤による泡を前記被洗浄物の表面に付着させ、この付着から所定時間経過後で、前記被洗浄物の表面に前記泡が残留している間に、前記被洗浄物の表面に溶剤を注いで前記前処理洗浄剤及び前記泡被膜洗浄剤を洗い流す洗浄方法において、前記前処理洗浄剤は、木地の反り、ひび割れ防止剤として保湿性を有するグリコール系溶剤を含有させているので、前記前処理洗浄剤に浸潤性が高く蒸発が遅いびグリコール類を添加して、前記泡被膜洗浄剤の泡で覆うことにより、木部全体をゆっくりと乾燥させ、内部と表面との急激な乾燥の差を防いで、木部の歪を減少させるので、木部の割れ、反りや金箔の剥離を防止することができる。
【００２７】
請求項２に記載の木製仏壇、仏像等の洗浄方法によれば、請求項１に記載の木製仏壇、仏像等の洗浄方法において、前記前処理洗浄剤は、保湿剤としてグリコール系溶剤を６〜１８質量部を含有させているので、前記前処理洗浄剤を好適な成分量により構成できる。
【００２８】
請求項３に記載の木製仏壇、仏像等の洗浄方法によれば、請求項１又は２に記載の木製仏壇、仏像等の洗浄方法において前記グリコール系溶剤は、ヘキシレングリコール及びブチルセロソルブとしているので、前記前処理洗浄剤を好適な成分により構成できる。
【００２９】
請求項４に係る木製仏壇、仏像等の洗浄方法によれば、請求項１乃至３の何れか一に記載の木製仏壇、仏像等の洗浄方法において、前記前処理洗浄剤を付着させるときに、前記前処理洗浄剤を３０℃乃至３５℃に加温するするので、前記グリコール類は前記温度において粘度が下がり、流動性も良くなり、木部の中により良く含浸して、通常の室温（20℃程度）で2回洗浄する場合よりも、洗剤量を減少させることができ、金箔もストレスが減り、しかも同程度の洗浄効果は発揮することができる。
【図面の簡単な説明】
【００３０】
【図１】本発明の概略全体図である。
【図２】前処理洗浄剤の成分表である。
【図３】洗浄力と洗浄温度の相関グラフである。
【図４】グリコール類の粘度と温度の相関図である。
【図５】蒸発速度の比較グラフである。
【図６】木材の反り比較図（写真）である。
【発明を実施するための形態】
【００３１】
以下、本発明を実施するための形態について、図面に従って説明する。
【００３２】
図１は本発明を実施するための概略全体図であり、図２は前処理洗浄剤の成分表である。
【００３３】
図１において、符号１０は被洗浄物たる仏像である。前記仏像１０は木部に表面に金箔が施されて形成されている。また、２０は洗浄装置である。前記洗浄装置２０は、前処理洗浄剤容器３０、泡被膜洗浄剤容器４０及びすすぎ溶液容器５０を備えている。
【００３４】
前記前処理洗浄剤容器３０には電気式加熱器３５が取り付けられており、前記前処理洗浄剤容器３０、前記泡被膜洗浄剤容器４０及び前記すすぎ溶液容器５０には、それぞれバルブ３６，４６，５６と可撓性供給パイプ６０とを介して噴射ノズル６１が接続されている。
【００３５】
また、図１において、符合７０は空気圧縮機であり、前記空気圧縮機７０の吐出口は、可撓性加圧パイプ７１とバルブ７２，７３，７４とを介して前記前処理洗浄剤容器３０、前記泡被膜洗浄剤容器４０及び前記すすぎ溶液容器５０に接続され、かつ、可撓性分岐パイプ８０とバルブ８１を介して前記噴射ノズル６１に接続されている。
【００３６】
そして、前処理洗浄剤容器３０内には、前記前処理洗浄剤３１が充填されている。前記前処理洗浄剤は中性洗剤であり、図２に示すように、両性界面活性剤（ラウリルジメチルアミノ酢酸ベタイン）を３〜１０重量部と、グリコール系溶剤としてブチルセロソルブを５〜１０重量部及びヘキシレングリコールを６〜１８重量部、アルコールとして工業用エタノールを１０〜１５重量部、希釈溶媒として水を６０〜７０重量部、配合して形成される。
【００３７】
前記泡被膜洗浄剤容器４０内には、泡被膜洗浄剤４１として泡洗浄剤が充填される。前記泡洗浄剤は、主剤としてアルキルエーテル硫酸エステルナトリウムが配合され形成される。また、前記すすぎ溶液容器５０には、すすぎ溶液５１が充填される。前記すすぎ溶剤５１は主剤としてエタノールが７０〜８０重量部、配合されて形成される。
【００３８】
次に、前記洗浄装置２０により、前記被洗浄物１０を洗浄する方法につき説明する。
【００３９】
先ず、第１工程として、前記各バルブを全て閉じた状態とし、加熱器６により前処理洗浄剤容器３０に充填される前記前処理洗浄剤３１を中程度の温度（以下、「中温」という。）である３０〜３５℃となるように加温する。
【００４０】
そして、前記空気圧縮機７０を駆動させて、前記バルブ７２と前記バルブ３６を開き、前記空気圧縮機７０から送り込む圧縮空気によって、前記前処理洗浄剤容器３０に充填される前記前処理洗浄剤３１を、前記バルブ３７を通し前記噴射ノズル６１から前記被洗浄物１０の表面に向って噴射させて、中温で液体状の前記前処理洗浄剤３１が前記被洗浄物１０の表面に液体のままで洗剤膜として付着させる。前記被洗浄物１０の表面に前記前処理洗浄剤３１が全体的に付着すれば、前記バルブ３６と前記バルブ７２を閉じて、第１工程を終了する。
【００４１】
次に、第２工程として、前記第１工程の終了直後に、前記バルブ７３と前記バルブ４６とを開き、かつ、前記バルブ８１を少し開き、前記噴射ノズル６１から前記泡被膜洗浄剤４１と圧縮空気を混合させて噴射させる。そして、このとき生じる無数の泡で、前記被洗浄物１０の表面に付着させられた前記前処理洗浄剤３１の洗剤膜を全体的に覆うと共に、前記泡を前記被洗浄物１０の表面に付着させ、前記被洗浄物１０を泡洗浄する。
【００４２】
前記泡被膜洗浄剤４１が硬すぎる場合は、泡が生じにくいため、前記泡被膜洗浄剤容器４０内に少し水を注入して泡を生じ易くするか、高圧ガス泡洗浄用ノズル（図示なし）に取り替えて泡を噴射する。
【００４３】
そして、前記被洗浄物１０の表面に付着させた前記前処理洗浄剤３１の洗剤膜が前記泡で覆われると、前記泡の持つ空気層により前記前処理洗浄剤３１が外気と接触することが防止され、これにより、前記前処理洗浄剤３１の温度は洗浄効果の高い適正温度である中温に維持されると共に、前記前処理洗浄剤３１の蒸発が抑制される。
【００４４】
したがって、前記前処理洗浄剤３１は中温を保ったままで、前記被洗浄物１０の表面に所定時間（３０〜６０秒、最大でも３分）付着させられたままに保たれる。そして、前記前処理洗浄剤３１の温度により、被洗浄物１０の表面の油煙等の付着物が十分に溶融させられて被洗浄物１０の表面から容易に分離されることにより、前記前処理洗浄剤３１による洗浄効果が向上し、しかも、この状態が保たれることにより、逆汚染が防止される。また、このとき、前記泡被膜洗浄剤４１の泡も、前記洗浄を助長して、更に洗浄効果が向上する。
【００４５】
前記被洗浄物１０の表面に前記泡被膜洗浄剤４１が全体的に付着すれば、前記バルブ４６と前記バルブ７３を閉じて、第２工程を終了する。
【００４６】
最後に第３工程として、前記第２工程の終了直後に、前記バルブ７４と前記バルブ５６とを開き、かつ、前記バルブ８１を少し開き、噴射ノズル６１から前記すすぎ溶液５１を噴霧させて注ぎ、もしくは液体のままで注いで前記前処理洗浄剤３１及び前記泡被膜洗浄剤４１を洗い流すと共に、前記泡を消泡させる。
【００４７】
以上の洗浄豊方法によると、前記前処理洗浄剤３１は、図２に記載のような配合からなるので、成分に含まれる前記グリコール類の湿潤効果により、前記木部に湿潤して前記木部の急激な乾燥による収縮を抑制することができるので、前記木部の著しい収縮による変形や割れを防止することができる。
【００４８】
図３は、前記前処理洗浄剤３１の洗浄温度と洗浄効率を示すグラフである。
【００４９】
図３に示すように、前記前処理洗浄剤３１の洗浄力は３０℃~４０℃までは１０℃上昇するごとに洗浄効果は倍増するが、４０℃~６０℃では横ばいとなる。すなわち、３５℃程度まで加温すると前記前処理洗浄剤３１の汚れ溶解力も温度上昇とともに溶解速度が増し、溶解量も増え、それによって、油煙汚れの膨潤し、金箔からも離れやすくなる。すなわち、金箔はきれいに仕上がることとなる。
【００５０】
しかながら、一方で洗浄温度を４０℃以上に加温すると、仏壇・寺院仏具を組み立てている木部も加温されて、前記木部が膨張し、割れ、反りという問題を生じる。また、前記木部の膨張は貼られている金箔との膨張係数の違いにより、金箔の剥離原因となる。
【００５１】
したがって、前記木部の膨潤を考慮しつつ、前記被洗浄１０（木部、金箔）を傷めない洗浄温度である３０℃〜３５℃（中温）程度が、前記前処理洗浄剤３１の好適な温度設定であることを示している。
【００５２】
図４は前記グリコール類の粘度と温度の相関図である。
【００５３】
一般的な液体は、温度が１度上昇すると粘度が数〜１０%減少するが、前記前処理洗浄剤３１の洗浄温度と粘度は、図４に示すように、温度が２９８，１６Ｋ（２５℃）から３０８，１６Ｋ（３５℃）と１０度上昇するだけで、粘度は６７％に減少する。 このように、高分子系のグリコール類や界面活性剤のような高粘度流体の場合、約３５℃の温度変化は粘度が低くなる傾向にあり、粘度が低くなると前記被洗浄１０に対する洗浄力も向上し、また濯ぎも容易となる。
【００５４】
以上の点からも、前記前処理洗浄剤３１の好適な温度設を３０℃〜３５℃程度とすれば良いこととなる。
【００５５】
このように、中温に加温される前記前処理洗浄剤３１は、前記第２工程で前記泡被膜洗浄剤４１に覆われて、泡洗浄されることにより、前記グリコール類も前記木部の内部に、より浸透し易くなると共に、より湿潤性を保持することがして、前記木部の膨張し、割れ、反り等を防止することができる。
【００５６】
そして、前記第３工程が終了したとき、前記すすぎ溶液５１は被洗浄物１０の表面から蒸発するが、この際、前記被洗浄物１０の表面に残留していた各洗浄剤、および水分等が共沸作用によって、前記すすぎ溶液５１の蒸発と共に強制的に蒸発除去させられ、これらが被洗浄物１０の表面に残留することが防止される。
【００５７】
図５は蒸発速度の比較グラフであり、縦軸は木板に含まれた薬剤量であり、横軸は経過時間（分）である。木板はアガチス材（厚さ３ｍｍ×幅６０ｍｍ×長さ１００ｍｍ）であり、試料はＩＰＡ（イソプロピルアルコール）、グリコール類としてヘキシレングリコール、水及び前処理洗浄剤である。
【００５８】
図６は、従来の洗浄剤と本発明に係る前処理洗浄剤３１とを使用した木板の反り実験結果である。木板はＡ材及びＢ材共にアガチス材（厚さ３ｍｍ×幅１１８ｍｍ×長さ３０２ｍｍ）であり、Ａ材には従来の前処理洗浄剤を塗布し、Ｂ材は本発明に係る前処理洗浄剤３１を塗布し、所定時間経過したものである。
【００５９】
図５及び図６に示すように、ＩＰＡは蒸発速度が比較的早く、したがって、木板が反る傾向にある。また、ＩＰＡに次いで蒸発が速いので木板が反る傾向にある。一方、グリコール類（ヘキシレングリコール）は蒸発速度が比較遅いので、木板の中に入り込み、木板は反りにくくなる。そして、本発明に係る前処理洗浄剤は、保湿性を備えるグリコール類を含んでいるため、グリコール類と同様の蒸発速度を示し、木板の中に残り、そのため木板は反りにくくなる。
【００６０】
したがって、浸潤性が高く蒸発が遅いびグリコール類を添加してなる前記前処理洗浄剤３１に、前記泡被膜洗浄剤の泡で覆うことにより、木部全体をゆっくりと乾燥させ、内部と表面との急激な乾燥の差を防いで、木部の歪を減少させるので、木部の割れ、反りや金箔の剥離を防止することができる。
【符号の説明】
【００６１】
１０  被洗浄物（仏像）
３０  前処理洗浄剤容器
３１  前処理洗浄剤
４０  泡被膜洗浄剤容器
４１  泡被膜洗浄剤
５０  濯ぎ溶液容器
５１  濯ぎ溶液
【図１】
2018047437.tif 000003
【図２】
2018047437.tif 000004
【図３】
2018047437.tif 000005
【図４】
2018047437.tif 000006
【図５】
2018047437.tif 000007
【図６】
2018047437.tif 000008
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
木製仏壇、仏像等の被洗浄物の表面に中温の液体状の洗浄剤と木地の反り、ひび割れ防止するための保湿剤とを含む前処理洗浄剤を付着させると共に、前記前処理洗浄剤を前記被洗浄物の外方から覆うように、泡被膜洗浄剤による泡を前記被洗浄物の表面に付着させ、この付着から所定時間経過後で、前記被洗浄物の表面に前記泡が残留している間に、前記被洗浄物の表面に溶剤を注いで前記前処理洗浄剤及び前記泡被膜洗浄剤を洗い流す洗浄方法において、
前記前処理洗浄剤は、木地の反り、ひび割れ防止剤として保湿性を有するグリコール系溶剤を含有させてなることを特徴とする木製仏壇、仏像等の洗浄方法。
【請求項２】
前記前処理洗浄剤は、保湿剤としてグリコール系溶剤を６〜１８質量部を含有させてなることを特徴とする請求項１に記載の木製仏壇、仏像等の洗浄方法。
【請求項３】
前記グリコール系溶剤は、ヘキシレングリコール及びブチルセロソルブであることを特徴とする請求項１又は２に記載の木製仏壇、仏像等の洗浄方法。
【請求項４】
前記前処理洗浄剤を付着させるときに、前記前処理洗浄剤を３０℃乃至３５℃に加温することを特徴とする請求項１乃至３の何れか一に記載の木製仏壇、仏像等の洗浄方法。
【手続補正２】
【補正対象書類名】明細書
【補正対象項目名】００５３
【補正方法】変更
【補正の内容】
【００５３】
一般的な液体は、温度が１度上昇すると粘度が数%〜１０%減少するが、前記前処理洗浄剤３１の洗浄温度と粘度は、図４に示すように、温度が２９８，１６Ｋ（２５℃）から３０８，１６Ｋ（３５℃）と１０度上昇するだけで、粘度は６７％に減少する。 このように、高分子系のグリコール類や界面活性剤のような高粘度流体の場合、約３５℃の温度変化は粘度が低くなる傾向にあり、粘度が低くなると前記被洗浄１０に対する洗浄力も向上し、また濯ぎも容易となる。
【手続補正３】
【補正対象書類名】明細書
【補正対象項目名】００５４
【補正方法】変更
【補正の内容】
【００５４】
以上の点からも、前記前処理洗浄剤３１の好適な温度設定を３０℃〜３５℃程度とすれば良いこととなる。
【手続補正４】
【補正対象書類名】明細書
【補正対象項目名】００５９
【補正方法】変更
【補正の内容】
【００５９】
図５及び図６に示すように、ＩＰＡは蒸発速度が比較的早く、したがって、木板が反る傾向にある。また、水はＩＰＡに次いで蒸発が速いので木板が反る傾向にある。一方、グリコール類（ヘキシレングリコール）は蒸発速度が比較遅いので、木板の中に入り込み、木板は反りにくくなる。そして、本発明に係る前処理洗浄剤は、保湿性を備えるグリコール類を含んでいるため、グリコール類と同様の蒸発速度を示し、木板の中に残り、そのため木板は反りにくくなる。